(57)【要約】  本発明の一態様に係る被覆アーク溶接棒用のＮｉ基合金心線は、化学組成が、質量％で、Ｃ：０．０１００〜０．０８００％、Ｓｉ：０．０１０〜０．８００％、Ｍｎ：０．０１０〜１．８００％、Ｍｏ：１５．０〜２８．０％、Ｗ：２．５〜８．０％、Ｃｕ：０．１０〜１．２０％、Ｔａ：０．００２〜０．１２０％、Ｎｉ：６５．０〜８２．３％、及び残部：不純物であり、任意に他の選択元素を含み、Ｘ値が０．０１０〜０．１６０％である。
2019186686.tif 000002
【特許請求の範囲】
【請求項１】
被覆アーク溶接棒用のＮｉ基合金心線であって、
化学組成が、単位質量％で、
Ｃ：０．０１００〜０．０８００％、
Ｓｉ：０．０１０〜０．８００％、
Ｍｎ：０．０１０〜１．８００％、
Ｍｏ：１５．０〜２８．０％、
Ｗ：２．５〜８．０％、
Ｃｕ：０．１０〜１．２０％、
Ｔａ：０．００２〜０．１２０％、
Ｎｉ：６５．０〜８２．３％、
Ｍｇ：０〜０．６０％、
Ａｌ：０〜２．２０％、
Ｔｉ：０〜２．２０％、
Ｐ：０．０２５％以下、
Ｓ：０．０２５％以下、
Ｎ：０〜０．１５０％、
Ｏ：０〜０．０１２％、
Ｆｅ：０〜１２．０％、
Ｃｏ：０〜０．１５０％、
Ｃｒ：０〜０．１５０％、
Ｖ：０〜０．１５０％、
Ｎｂ：０〜０．１５０％、
Ｂ：０〜０．０１５％、
Ｂｉ：０〜０．０８０％、
Ｃａ：０〜０．０２５％、
ＲＥＭ：０〜０．０３０％、
Ｚｒ：０〜０．１５０％、及び
残部：不純物であり、
式１で定義されるＸ値が０．０１０〜０．１６０％である
ことを特徴とする被覆アーク溶接棒用のＮｉ基合金心線。
Ｘ＝［Ｔａ］＋１０×［ＲＥＭ］：式１
ここで、前記式１中に記載の記号は、これに係る物質の単位質量％での含有量である。
【請求項２】
前記Ｘ値が０．０２０〜０．１３０％である
ことを特徴とする請求項１に記載の被覆アーク溶接棒用のＮｉ基合金心線。
【請求項３】
請求項１又は２に記載のＮｉ基合金心線と、
前記Ｎｉ基合金心線の表面に設けられた被覆材と、
を備える被覆アーク溶接棒。
【請求項４】
請求項１又は２に記載のＮｉ基合金心線に、被覆材を塗布する工程と、
前記Ｎｉ基合金心線及び前記被覆材を焼成する工程と、
を備えることを特徴とする被覆アーク溶接棒の製造方法。
【請求項５】
請求項４に記載の製造方法により製造された被覆アーク溶接棒。
【発明の詳細な説明】
【技術分野】
【０００１】
本発明は、被覆アーク溶接棒用のＮｉ基合金心線、被覆アーク溶接棒、及び被覆アーク溶接棒の製造方法に関する。
【背景技術】
【０００２】
地球規模の環境問題を考慮し、環境負荷が少ないエネルギー源である液化天然ガス（ＬＮＧ）は、ますますその需要が増加する傾向にある。ＬＮＧタンクにおいては、フェライト系の極低温材料である９％Ｎｉ鋼が、主にＬＮＧタンクの内槽材として適用されてきた。【０００３】
この９％Ｎｉ鋼の溶接には、極低温での靭性が良好であるＮｉ基合金系の溶接材料が多く用いられている。被覆アーク溶接（Ｓｈｉｅｌｄｅｄ  Ｍｅｔａｌ  Ａｒｃ  Ｗｅｌｄｉｎｇ：ＳＭＡＷ）において用いられる溶接材料である被覆アーク溶接棒としては、Ｎｉ以外にＭｎ、Ｃｒ、Ｍｏ、Ｗ、及びＮｂ等の合金成分を含むものが主に使用されている。【０００４】
近年、ＬＮＧタンクの大型化に伴い、ＬＮＧタンクに要求される強度及び靱性がますます増大し、従来技術により提供されていた被覆アーク溶接棒によっては、この要求性能を十分に満足することができなかった。【０００５】
特許文献１には、ＬＮＧ貯蔵タンク用９％Ｎｉ鋼の溶接に使用されるＮｉ基合金の溶接に係わり、高強度・高靱性であり、耐割れ性及び耐ブローホール性に優れる溶接金属が得られる被覆アーク溶接棒が提案されている。しかし、特許文献１に記載の被覆アーク溶接棒は、Ｎｂ及びＴａの添加によって、６９０ＭＰａ程度の引張強さを有する溶接部が得られるものの、近年の要求スペックである７２０ＭＰａ以上の引張強さを有する溶接部を得ることは困難であった。また、特許文献１に記載の被覆アーク溶接棒は、Ｎｂ含有量が高いので、これによって得られる溶接金属では、多パス溶接などによって再熱を受けた際にＮｂＣが局部溶融するので、液化割れが発生しやすい。従って特許文献１に記載の被覆アーク溶接棒は、耐割れ性に課題があった。【０００６】
また、特許文献２にも、良好な耐割れ性及びビード外観を有するＮｉ基合金溶接金属、及びこれを得るために使用され溶接作業性が良好なＮｉ基合金被覆アーク溶接棒が提案されている。しかしながら、特許文献２に記載のＮｉ基合金被覆アーク溶接棒は、固溶強化元素であるＭｏ及びＷ等の含有量が低いので、溶接金属の引張強さを、近年の要求スペックを満足する程度に高めることができない。
【先行技術文献】
【特許文献】
【０００７】
【特許文献１】日本国特開２００６−２７２４３２号公報
【特許文献２】日本国特開２０１２−１１５８８９号公報
【発明の概要】
【発明が解決しようとする課題】
【０００８】
本発明は、高い低温靱性、伸び、及び引張強さを有する溶接部を製造可能であり、且つ耐高温割れ性及び溶接作業性に優れた被覆アーク溶接棒用のＮｉ基合金心線、被覆アーク溶接棒、及び被覆アーク溶接棒の製造方法を提供することを課題とする。
【課題を解決するための手段】
【０００９】
本発明の要旨は以下の通りである。
（１）本発明の一態様に係る被覆アーク溶接棒用のＮｉ基合金心線は、化学組成が、質量％で、Ｃ：０．０１００〜０．０８００％、Ｓｉ：０．０１０〜０．８００％、Ｍｎ：０．０１０〜１．８００％、Ｍｏ：１５．０〜２８．０％、Ｗ：２．５〜８．０％、Ｃｕ：０．１０〜１．２０％、Ｔａ：０．００２〜０．１２０％、Ｎｉ：６５．０〜８２．３％、Ｍｇ：０〜０．６０％、Ａｌ：０〜２．２０％、Ｔｉ：０〜２．２０％、Ｐ：０．０２５％以下、Ｓ：０．０２５％以下、Ｎ：０〜０．１５０％、Ｏ：０〜０．０１２％、Ｆｅ：０〜１２．０％、Ｃｏ：０〜０．１５０％、Ｃｒ：０〜０．１５０％、Ｖ：０〜０．１５０％、Ｎｂ：０〜０．１５０％、Ｂ：０〜０．０１５％、Ｂｉ：０〜０．０８０％、Ｃａ：０〜０．０２５％、ＲＥＭ：０〜０．０３０％、Ｚｒ：０〜０．１５０％、及び残部：不純物であり、式１で定義されるＸ値が０．０１０〜０．１６０％である。
Ｘ＝［Ｔａ］＋１０×［ＲＥＭ］：式１
ここで、前記式１中に記載の記号は、これに係る物質の単位質量％での含有量である。
（２）上記（１）に記載の被覆アーク溶接棒用のＮｉ基合金心線は、前記Ｘ値が０．０２０〜０．１３０％であってもよい。
（３）本発明の別の態様に係る被覆アーク溶接棒は、上記（１）又は（２）に記載のＮｉ基合金心線と、前記Ｎｉ基合金心線の表面に設けられた被覆材と、を備える。
（４）本発明の別の態様に係る被覆アーク溶接棒の製造方法は、上記（１）又は（２）に記載のＮｉ基合金心線に、被覆材を塗布する工程と、前記Ｎｉ基合金心線及び前記被覆材を焼成する工程と、を備える。
（５）本発明の別の態様に係る被覆アーク溶接棒は、上記（４）に記載の製造方法により製造される。
【発明の効果】
【００１０】
本発明によれば、高い低温靱性、伸び、及び引張強さを有する溶接部を製造可能であり、且つ耐高温割れ性及び溶接作業性に優れた被覆アーク溶接棒用のＮｉ基合金心線、被覆アーク溶接棒、及び被覆アーク溶接棒の製造方法を提供することができる。
【図面の簡単な説明】
【００１１】
【図１】Ｎｉ基合金心線のＸ値と、溶着金属の引張強さとの関係を示すグラフである。
【図２】Ｎｉ基合金心線のＸ値と、溶着金属の低温靭性との関係を示すグラフである。
【図３】本発明の実施例の評価に用いた溶接試験板を示す図である。
【発明を実施するための形態】
【００１２】
本発明者らは、Ｔａを被覆アーク溶接棒（以下「溶接棒」と略す）に含有させることにより、溶接部の低温靱性及び引張強さの両方を向上させ、且つ高温割れを抑制可能であることを見いだした。溶接棒に含まれるＴａは、溶接金属中でＮｉ−Ｍｏ−Ｔａ系化合物及びＮｉ−Ｗ−Ｔａ系化合物を生成し、これら化合物が析出強化によって溶接金属の引張強さを向上させると考えられる。
【００１３】
上述のＴａの効果によって発明の課題が解決されるが、溶接棒にＴａに加え選択元素としてＲＥＭが含まれると、ＲＥＭが溶接金属の結晶粒を微細化し、これによって溶接金属の低温靱性や強度を一層向上させると考えられる。さらに、溶接棒に含まれるＲＥＭは、溶接中に溶融金属中の硫黄と結合し、溶融金属中の硫黄濃度を減少させ、これにより高温割れ感受性を一層低減させると考えられる。
【００１４】
以上の知見により得られた本実施形態に係る被覆アーク溶接棒用のＮｉ基合金心線（以下「心線」と略す）、被覆アーク溶接棒、及び被覆アーク溶接棒の製造方法について、以下に説明する。なお、本実施形態において、「低温靱性」とは、−１９６℃において測定される靱性を意味する。
【００１５】
（１．Ｎｉ基合金心線）
本実施形態に係る心線について、以下に説明する。心線の化学組成を示す単位「％」は、質量％を意味する。
【００１６】
（Ｃ：０．０１００〜０．０８００％）
Ｃは、溶接金属の引張強さを向上させる。Ｃ含有量が０．０１００％未満である場合、溶接金属の引張強さが不足する。一方、Ｃ含有量が０．０８００％超である場合、溶接金属に炭化物が析出し、溶接金属の低温靱性が損なわれる。また、この場合、炭化物の析出により、延性が低下し、曲げ性能の低下を引き起こす。従って、Ｃ含有量は０．０１００〜０．０８００％とする。Ｃ含有量の好ましい下限値は０．０１５０％、０．０２００％、０．０２５０％又は０．０３００％である。また、Ｃ含有量の好ましい上限値は０．０７００％、０．０６００％、又は０．０５００％である。
【００１７】
（Ｓｉ：０．０１０〜０．８００％）
Ｓｉは、溶接金属中のブローホール発生を抑制し、溶接金属の耐欠陥性を向上させる。Ｓｉ含有量が０．０１０％未満である場合、溶接金属にブローホールが発生しやすくなり、耐欠陥性が損なわれる。一方、Ｓｉ含有量が０．８００％超である場合、溶接金属の粒界に偏析したＳｉがミクロ割れを引き起こし、溶接金属の低温靱性を損なう。従って、Ｓｉ含有量は０．０１０〜０．８００％とする。Ｓｉ含有量の好ましい下限値は０．０２０％、０．０３０％、０．０５０％又は０．０７０％である。また、Ｓｉ含有量の好ましい上限値は０．６００％、０．４００％、０．２００％又は０．１５０％である。
【００１８】
（Ｍｎ：０．０１０〜１．８００％）
Ｍｎは、溶接金属の耐割れ性を向上させる。Ｍｎ含有量が０．０１０％未満である場合、耐割れ性が劣化する。一方、Ｍｎ含有量が１．８００％超である場合、スラグ剥離性が損なわれ、溶接作業性が悪化する。従って、Ｍｎ含有量は０．０１０〜１．８００％とする。Ｍｎ含有量の好ましい下限値は０．０８０％、０．１４０％、０．２００％、０．３００％又は０．４００％である。また、Ｍｎ含有量の好ましい上限値は１．５００％、１．２００％、１．０００％、０．８００％又は０．６００％である。
【００１９】
（Ｍｏ：１５．０〜２８．０％）
Ｍｏは、溶接金属の引張強さを向上させる。Ｍｏ含有量が１５．０％未満である場合、溶接金属の引張強さが不足する。一方、Ｍｏ含有量が２８．０％超である場合、溶接金属の過剰な硬化によって、溶接金属の低温靱性が損なわれる。従って、Ｍｏ含有量は１５．０〜２８．０％とする。Ｍｏ含有量の好ましい下限値は１６．０％、１７．０％、１８．０又は１９．０％である。また、Ｍｏ含有量の好ましい上限値は２７．０％、２６．０％、２４．０又は２２．０％である。
【００２０】
（Ｗ：２．５〜８．０％）
Ｗは、溶接金属の引張強さを向上させる。Ｗ含有量が２．５０％未満である場合、溶接金属の引張強さが不足する。一方、Ｗ含有量が８．００％超である場合、溶接金属に炭化物が析出し、溶接金属の低温靱性が損なわれる。従って、Ｗ含有量は２．５〜８．０％とする。Ｗ含有量の好ましい下限値は２．７％、２．９％、３．２％又は３．７％である。また、Ｗ含有量の好ましい上限値は７．５％、６．５％、６．０又は５．５％である。
【００２１】
（Ｃｕ：０．１０〜１．２０％）
Ｃｕは、溶接金属の引張強さを向上させる。Ｃｕ含有量が０．１０％未満である場合、溶接金属の引張強さが不足する。一方、Ｃｕ含有量が１．２０％超である場合、溶接金属の粒界に偏析したＣｕがミクロ割れを引き起こし、溶接金属の低温靱性を損なう。従って、Ｃｕ含有量は０．１０〜１．２０％とする。Ｃｕ含有量の好ましい下限値は０．１５％、０．２０％、０．２５％又は０．３０％である。また、Ｃｕ含有量の好ましい上限値は１．００％、０．８０％、０．６５％又は０．５０％である。
【００２２】
（Ｔａ：０．００２〜０．１２０％）
Ｔａは、本実施形態に係る心線において極めて重要な元素である。心線に含まれるＴａは、溶接金属中でＮｉ−Ｍｏ−Ｔａ系化合物及びＮｉ−Ｗ−Ｔａ系化合物を生成し、これら化合物が析出強化によって溶接金属の引張強さを向上させると考えられる。またＴａは高融点の炭窒化物を形成するため、高温割れ感受性を低減する。この効果を得るためには、Ｔａ含有量を０．００２％以上とする必要がある。一方、Ｔａ含有量が０．１２０％超である場合、低温靭性が劣化する。併せて高強度化によって、曲げ延性が劣化する。従って、Ｔａ含有量は０．００２〜０．１２０％とする。Ｔａ含有量の好ましい下限値は０．００５％、０．００８％、又は０．０１２％である。また、Ｔａ含有量の好ましい上限値は０．１００％、０．０８０％、０．０６５％又は０．０５０％である。
【００２３】
（Ｎｉ：６５．０〜８２．３％）
Ｎｉは、溶接金属の主元素であり、溶接金属の組織をオーステナイト組織とし、低温（例えば−１９６℃）における溶接金属の引張強さ及び靱性を確保するために必須の元素である。母材（被溶接材）による希釈を考慮すると、心線のＮｉ含有量は６５．０％以上とする必要がある。Ｎｉ含有量の上限値は特に規定されないが、心線に含まれる他の合金元素の量を考慮すると、Ｎｉ含有量の実質的な上限値は約８２．３％である。Ｎｉは高価な元素であるので、Ｎｉ含有量を減少させることにより、材料コストを低減することができる。Ｎｉ含有量の好ましい下限値は６７．０％、６８．０％、６９．０又は７０．０％である。また、Ｎｉ含有量の好ましい上限値は８０．０％、７８．０％、７６．０は７４．０％である。
【００２４】
本実施形態に係る心線は、上述の必須元素に加えて、以下に説明する選択元素も任意に含有することができる。ただし、選択元素を含まなくとも本実施形態に係る心線はその課題を解決することができるので、各選択元素の下限値は０％である。
【００２５】
（Ｍｇ：０〜０．６０％）
Ｍｇは、脱酸作用を有し、溶接金属の酸素量を減少させることにより溶接金属の低温靱性を向上させ、耐欠陥性を向上させる。従って、本実施形態に係る心線はＭｇを含有してもよい。一方、Ｍｇ含有量が０．６０％超である場合、スパッタ及びヒュームの量が増大し、溶接作業性が悪化する。従って、Ｍｇ含有量は０．６０％以下とする。Ｍｇ含有量の好ましい下限値は０．０１％、０．０３％、０．０５又は０．０８％である。また、Ｍｇ含有量の好ましい上限値は０．４０％、０．２５％、又は０．１５％である。
【００２６】
（Ａｌ：０〜２．２０％）
Ａｌは、脱酸作用を有し、溶接金属の酸素量を減少させることにより溶接金属の低温靱性を向上させ、耐欠陥性を向上させる。従って、本実施形態に係る心線はＡｌを含有してもよい。一方、Ａｌ含有量が２．２０％超である場合、溶接金属の伸びを低下させる相（例えばγ’相等）が溶接金属に生成する。また、この場合、スパッタ発生量が増大し、溶接作業性が悪化する。従って、Ａｌ含有量は２．２０％以下とする。Ａｌ含有量の好ましい下限値は０．０２％、０．０５％、又は０．１０％である。また、Ａｌ含有量の好ましい上限値は２．００％、１．５０％、１．００％、０．５０％又は０．３０％である。
【００２７】
（Ｔｉ：０〜２．２０％）
Ｔｉは、脱酸作用を有し、溶接金属の酸素量を減少させることにより溶接金属の低温靱性を向上させ、耐欠陥性を向上させる。従って、本実施形態に係る心線はＴｉを含有してもよい。一方、Ｔｉ含有量が２．２０％超である場合、溶接金属の伸びを低下させる相（例えばγ’相等）が溶接金属に生成する。従って、Ｔｉ含有量は２．２０％以下とする。Ｔｉ含有量の好ましい下限値は０．０１％、０．０５％、又は０．１０％である。また、Ｔｉ含有量の好ましい上限値は２．００％、１．５０％、１．００％、０．５０％又は０．３０％である。
【００２８】
（Ｐ：０．０２５％以下）
（Ｓ：０．０２５％以下）
Ｐ及びＳは、不純物であり、溶接金属の低温靱性及び耐割れ性を損なう。従って、その含有量を可能な限り減少させることが好ましい。ただし、Ｐ及びＳを除去するコストの低減が望まれる場合、０．０２５％以下のＰ、及び０．０２５％以下のＳは許容される。Ｐ含有量およびＳ含有量の下限は０％である。Ｐ含有量の好ましい下限値は０．００１％、０．００２％、又は０．００３％である。また、Ｐ含有量の好ましい上限値は０．０１５％、０．０１０％、０．００８又は０．００６％である。Ｓ含有量の好ましい下限値は０．００１％、０．００２％、又は０．００３％である。また、Ｓ含有量の好ましい上限値は０．０１５％、０．０１０％、０．００８又は０．００６％である。
【００２９】
（Ｎ：０〜０．１５０％）
（Ｏ：０〜０．０１２％）
Ｎは、溶接金属のオーステナイト相に固溶し、溶接金属の強度を高める。従って、本実施形態に係る心線はＮを含有してもよい。一方、Ｎ含有量が０．１５０％超である場合、溶接金属中に気孔欠陥を発生させる。従って、Ｎ含有量は０．１５０％以下とする。Ｎの好ましい下限値は０．００１％、０．００３％、又は０．００５％である。Ｎ含有量の好ましい上限値は０．１００％、０．０８０％、０．０６５％又は０．０５５％である。
また、Ｏは、不純物であり、溶接金属の低温靱性を損なう。従って、その含有量を可能な限り減少させることが好ましい。ただし、溶接中にＯが混入し溶接金属の靱性を損なうが、０．０１２％以下のＯは許容される。Ｏ含有量の好ましい下限値は０．００１％、０．００２％、又は０．００３％である。また、Ｏ含有量の好ましい上限値は０．０１０％、０．００８％、又は０．００６％である。
【００３０】
（Ｆｅ：０〜１２．０％）
Ｆｅは、心線の原料を溶製する過程で不純物として含まれる場合がある。また、Ｆｅは、Ｎｉ含有量を減少させて材料コストを低減するために、Ｎｉに代えて心線に含有される場合がある。１２．０％以下のＦｅは許容される。Ｆｅ含有量の好ましい下限値は０．０１％、０．０５％、又は０．１％である。また、Ｆｅ含有量の好ましい上限値は１０．０％、６．０％、又は４．０％である。
【００３１】
（Ｃｏ：０〜０．１５０％）
Ｃｏは、析出強化元素である。従って、本実施形態に係る心線はＣｏを含有してもよい。一方、Ｃｏ含有量が０．１５０％超である場合、靭性を損なう。従って、Ｃｏ含有量は０．１５０％以下とする。Ｃｏ含有量の好ましい下限値は０．００１％、０．００３％、又は０．００５％である。また、Ｃｏ含有量の好ましい上限値は０．０８０％、０．０４０％、又は０．０２０％である。
【００３２】
（Ｃｒ：０〜０．１５０％）
Ｃｒは、溶接金属の焼入れ性を向上させ、溶接金属の引張強さを向上させる。従って、本実施形態に係る心線はＣｒを含有してもよい。一方、Ｃｒ含有量が０．１５０％超である場合、溶接金属の過剰な硬化によって、溶接金属の低温靱性が損なわれる。従って、Ｃｒ含有量は０．１５０％以下とする。Ｃｒ含有量の好ましい下限値は０．００１％、０．００３％、又は０．００５％である。また、Ｃｒ含有量の好ましい上限値は０．０８０％、０．０４０％、又は０．０２０％である。
【００３３】
（Ｖ：０〜０．１５０％）
Ｖは、溶接金属の焼入れ性を向上させ、溶接金属の引張強さを向上させる。従って、本実施形態に係る心線はＶを含有してもよい。一方、Ｖ含有量が０．１５０％超である場合、溶接金属に過剰量のＶ炭化物が析出することにより、溶接金属が過剰に硬化し、溶接金属の低温靱性が損なわれる。従って、Ｖ含有量は０．１５０％以下とする。Ｖ含有量の好ましい下限値は０．００１％、０．００３％、又は０．００５％である。また、Ｖ含有量の好ましい上限値は０．０８０％、０．０４０％、又は０．０２０％である。
【００３４】
（Ｎｂ：０〜０．１５０％）
Ｎｂは、溶接金属中で微細炭化物を形成する元素であり、この微細炭化物は溶接金属中で析出強化を生じさせ、溶接金属の引張強さを向上させる。従って、本実施形態に係る心線はＮｂを含有してもよい。一方、Ｎｂ含有量が０．１５０％超である場合、溶接金属に粗大な析出物が生じ、溶接金属の低温靱性が損なわれる。従って、Ｎｂ含有量は０．１５０％以下とする。Ｎｂ含有量の好ましい下限値は０．００１％、０．００３％、又は０．００５％である。また、Ｎｂ含有量の好ましい上限値は０．０８０％、０．０４０％、又は０．０２０％である。
【００３５】
（Ｂ：０〜０．０１５％）
Ｂは、溶接金属中で固溶Ｎと結合してＢＮを形成し、固溶Ｎが溶接金属の靭性に及ぼす悪影響を減じる効果を有する。また、Ｂは溶接金属の焼入れ性を向上させ、溶接金属の引張強さを向上させる。従って、本実施形態に係る心線はＢを含有してもよい。一方、Ｂ含有量が０．０１５％超である場合、溶接金属に粗大なＢＮ及びＦｅ２３（Ｃ、Ｂ）６等のＢ化合物が生じ、溶接金属の低温靱性が損なわれる。従って、Ｂ含有量は０．０１５％以下とする。Ｂ含有量の好ましい下限値は０．０００１％、０．００５％、又は０．００１％である。また、Ｂ含有量の好ましい上限値は０．００８％、０．００５％、又は０．００３％である。
【００３６】
（Ｂｉ：０〜０．０８０％）
Ｂｉは、スラグの剥離性を改善する。従って、本実施形態に係る心線はＢｉを含有してもよい。一方、Ｂｉ含有量が０．０８０％超である場合、溶接金属に凝固割れが発生しやすくなる。従って、Ｂｉ含有量は０．０８０％以下とする。Ｂｉ含有量の好ましい下限値は０．０００１％、０．０００５％、又は０．００１％である。また、Ｂｉ含有量の好ましい上限値は０．０５０％、０．０２５％、又は０．０１０％である。
【００３７】
（Ｃａ：０〜０．０２５％）
Ｃａは、溶接金属中の硫化物の構造を変化させ、並びに硫化物及び酸化物のサイズを微細化させ、これにより溶接金属の低温靱性を向上させる。またＣａはアーク中で電離傾向が強いため、アークを安定化させる。従って、本実施形態に係る心線はＣａを含有してもよい。一方、Ｃａ含有量が０．０２５％超である場合、スパッタの量が増大し、溶接作業性が悪化する。従って、Ｃａ含有量は０．０２５％以下とする。Ｃａ含有量の好ましい下限値は０．０００１％、０．０００５％、又は０．００１％である。また、Ｃａ含有量の好ましい上限値は０．０１５％、０．０１０％、又は０．００５％である。
【００３８】
（ＲＥＭ：０〜０．０３０％）
「ＲＥＭ」との用語は、Ｓｃ、Ｙ及びランタノイドからなる合計１７元素を指し、上記「ＲＥＭの含有量」とは、これらの１７元素の合計含有量を意味する。ランタノイドをＲＥＭとして用いる場合、工業的には、ＲＥＭはミッシュメタルの形で添加される。
【００３９】
溶接棒にＴａに加えＲＥＭが含まれると、溶接金属の結晶粒が一層微細化され、これによって溶接金属の低温靱性や強度が一層向上する。また、ＲＥＭは、溶接中に溶融金属中で硫化物を形成し、溶融金属中のＳ濃度を低下させ、これにより高温割れの発生を抑制する。従って、本実施形態に係る心線はＲＥＭを含有した方が好ましい。一方、ＲＥＭ含有量が０．０３０％超である場合、アークが不安定となり、溶接欠陥及び微小欠陥が溶接金属に発生し、これにより溶接金属の延性が損なわれる。従って、ＲＥＭ含有量は０．０３０％以下とする。ＲＥＭ含有量の好ましい下限値は０．０００１％、０．０００５％、又は０．００１％である。また、ＲＥＭ含有量の好ましい上限値は０．０２０％、０．０１０％、又は０．００６％である。
【００４０】
（Ｚｒ：０〜０．１５０％）
Ｚｒは、析出強化元素である。従って、本実施形態に係る心線はＺｒを含有してもよい。一方、Ｚｒ含有量が０．１５０％超である場合、靭性および曲げ性能が損なわれる。従って、Ｚｒ含有量は０．１５０％以下とする。Ｚｒ含有量の好ましい下限値は０．０００１％、０．０００５％、又は０．００１％である。また、Ｚｒ含有量の好ましい上限値は０．０８０％、０．０３０％、又は０．０１０％である。
【００４１】
（残部：不純物）
本実施形態に係る心線の化学線分は、上記の元素及び残部を含む。残部は不純物を含む。不純物とは、心線を工業的に製造する際に、鉱石若しくはスクラップ等のような原料、又は製造工程の種々の要因によって混入する成分であって、本実施形態に係る心線に悪影響を与えない範囲で許容されるものを意味する。
【００４２】
（Ｘ値：０．０１０〜０．１６０％）
本実施形態に係る心線では、下記式１によって算出されるＸ値が０．０１０〜０．１６０％とされる必要がある。
Ｘ＝［Ｔａ］＋１０×［ＲＥＭ］：式１
式１中に記載の記号は、これに係る物質の単位質量％での含有量である。ＲＥＭの単位質量％での含有量が０％である場合、式１の「ＲＥＭ」には０を代入する。
【００４３】
発明者らは、Ｔａ含有量とＲＥＭ含有量が相違する種々の心線から製造された溶接棒を用いて、溶着金属を製造し、溶着金属から採取した溶着金属の引張強さと低温靭性とを調査した。ここでは、９％Ｎｉ鋼を母材として適用した。溶接条件は、溶接電流１４０〜１６０Ａ、溶接電圧１０〜１５Ｖ、溶接速度５〜１０ｃｍ/ｍｉｎ、予熱なし、パス間温度１５０℃以下にて、下向姿勢とした。溶着金属の引張強さ及び靭性は、ＪＩＳ  Ｚ  ３１１１（２００５）「溶着金属の引張及び衝撃試験方法」によって評価した。実験の結果、図１及び図２に示されるように、Ｘ値が０．０１０％未満である場合に溶着金属の引張強さを確保できないことが見出された。一方、図２に示されるように、Ｘ値が０．１６０％超である場合、溶着金属の−１９６℃でのシャルピー吸収エネルギー（低温靭性）が損なわれることが見出された。併せて高強度化によって、曲げ延性が劣化することが見出された。即ち本発明者らは、Ｘ値を０．０１０〜０．１６０％の範囲内とすることにより、溶接金属の高強度化及び高低温靭性の確保の両方が実現されることを見出した。また、本発明者らは、Ｘ値を上記範囲内とするここにより、溶接金属の耐高温割れ性および曲げ性能も向上することを合わせて見出した。Ｘ値の好ましい下限値は０．０２０％、０．０３０％、０．０４０又は０．０５０％である。また、Ｘ値の好ましい上限値は０．１３０％、０．１２０％、０．１１０％又は０．１００％である。
【００４４】
Ｘ値に応じて上述の現象が生じる理由は、以下に述べるようなものであると推測される。Ｔａは、溶接金属中で金属間化合物（Ｎｉ−Ｍｏ−Ｔａ系化合物、及びＮｉ−Ｗ−Ｔａ系化合物など）を生成することで析出強化を生じさせ、溶接金属の高強度化に寄与する。溶接棒にＴａ及びＲＥＭの両方が含まれると、溶接金属の凝固組織を微細化することにより、溶接金属の一層の高強度化に寄与する。またＴａは炭窒硅化物を形成するため、低融点化合物の生成が抑制され、その結果、高温割れが抑制される。また、ＲＥＭは溶接金属の結晶粒を微細化し、これによって溶接金属の低温靱性や強度を一層向上させると考えられる。加えてＲＥＭは、溶接中に溶融金属中で硫化物を形成し、溶融金属中のＳ濃度を低下させ、これにより高温割れの発生を抑制する。従って、Ｘ値が不足する場合、溶接金属の引張強さが不足し、且つ高温割れ発生率が増大するものと考えられる。一方、ＲＥＭを過剰に含有させると、アークが不安定になり、溶接欠陥、及び微小欠陥が溶接金属に生じ、これにより溶接金属の延性が低下するものと考えられる。ただし、Ｔａのみでも高温割れ抑制及び引張強さの向上は可能であり、上述のＸ値の規定が満たされる限り、上述されたようにＲＥＭの含有量は０％でもよい。
【００４５】
本実施形態に係る心線の製造方法は特に限定されない。例えば、上述した本実施形態に係る心線の化学組成と同一の化学組成を有し、且つ上述した本実施形態に係る心線のＸ値規定を満たす合金を溶製し、これを伸線加工することにより、本実施形態に係る心線を得ることができる。心線の径も特に限定されず、通常の被覆アーク溶接棒の心線と同様の値とすればよい。また、心線の化学組成が一様である必要は無く、例えば心線がその表面にＣｕめっき等を有しても良い。心線の平均的な化学組成、及びこれから算出されるＸ値が上述の範囲内であれば、心線は溶接中に溶融し、上述された効果を奏する。
【００４６】
なお、心線の直径は、２．０〜６．０ｍｍとしてもよい。一般的には、その直径は３．０〜５．０ｍｍが多い。従って、心線の直径の下限値を３．０ｍｍとしてもよい。また、心線の直径の上限値を５．０ｍｍとしてもよい。心線の長さは、２００〜５００ｍｍとしてもよい。一般的には、その長さは、３００〜４００ｍｍが多い。従って、心線の長さの下限値を３００ｍｍとしてもよい。心線の長さの上限値を４００ｍｍとしてもよい。
【００４７】
（２．被覆アーク溶接棒）
次に、本実施形態に係る被覆アーク溶接棒について、以下に説明する。本実施形態に係る被覆アーク溶接棒は、本実施形態に係るＮｉ基合金心線と、Ｎｉ基合金心線の表面に設けられた被覆材とを備える。被覆材の種類は特に限定されず、公知の被覆アーク溶接棒用の被覆材であればよい。つまり、本実施形態に係る被覆アーク溶接棒は、公知の被覆アーク溶接棒の被覆材と同じ被覆材の原料を用いて、同じ方法でＮｉ基合金心線が被覆材によって被覆されて製造されたものであればよい。
【００４８】
また、本実施形態に係る被覆アーク溶接棒について、公知でない被覆材を排除する必要はない。当業者であれば、本実施形態に係る心線に、公知でない被覆材が被覆された被覆アーク溶接棒の製造及び販売の前に、その被覆アーク溶接棒を試作し、性能評価試験を行い、特性が良くない被覆材を採用せず、特性が良好な被覆材のみを採用するという手続きを行う可能性が高い。このような手続きなどを行えば、（公知でない）新しく開発された被覆材で本実施形態に係る心線を被覆しても何ら問題が生じない。
【００４９】
被覆材は、通常、非金属物質を含有する。非金属物質の例として、ＴｉＯ２、及びＳｉＯ２等の酸化物、ＣａＣＯ３等の炭酸塩、並びにＣａＦ２、ＭｇＦ２、ＬｉＦ、ＮａＦ、Ｋ２ＺｒＦ６、ＢａＦ２、Ｋ２ＳｉＦ６、Ｎａ３ＡｌＦ６及びＡｌＦ３等の弗化物がある。これら非金属物質は、溶接作業性の向上、及び溶接金属形状の安定化等の効果を有するが、溶接中にその大半がスラグとして溶接金属外に排出され、溶接によって得られる溶接金属の成分には実質的に影響しない。本実施形態に係る被覆アーク溶接棒は、その心線の化学組成及びＸ値によって溶接金属の特性を確保するものであるので、その被覆材の成分は、被覆アーク溶接の技術分野における通常の知識に基づいて任意に選択することができる。
【００５０】
また、被覆材の非金属物質の成分を分析によって特定することは困難である。非金属物質として含まれるＴｉ、Ｓｉ、Ｎａ、及びＣａ等の元素が、被覆材中に金属又は合金の形態、酸化物の形態、弗化物の形態、及び炭酸塩の形態のいずれとして存在するのかを判別することが容易ではない。例えば、金属又は合金として存在するＳｉ（金属Ｓｉ）、及び酸化物（ＳｉＯ２）として存在するＳｉとを分離することは、困難である。金属Ｓｉのみを選択的に溶解させて湿式分析する方法が確立されていないからである。また、炭酸塩は分析中に熱分解しやすいので、炭酸塩の種類を正確に特定することも困難である。ただし、被覆材から遊離したＣＯ２量などから、炭酸塩の含有量を推測することは可能である。また、被覆材に弗化物が含まれる場合、被覆材から遊離した弗素が分析機器を損傷する場合もある。さらに、被覆アーク溶接棒の製造方法は、被覆材が塗布された心線を焼成する工程を含み、この焼成が、被覆材の非金属物質の組成を予期せぬものに変化させる場合がある。
【００５１】
被覆材は、金属物質（即ち、酸化物、炭酸塩、及び弗化物などを除く、単体の金属元素からなる金属粉、及び複数の金属元素の合金からなる合金粉等）を含んでも良い。被覆材中の金属物質は、溶接中に溶融して、心線を構成する金属と同様の作用効果を奏する。被覆材中の金属物質には、Ｃ及びＳｉが含有されてよく、その他に含有されうる代表的な元素としては、Ｍｎ、Ｎｉ、Ｃｒ、Ｍｏ及びＦｅが挙げられる。Ｔａを含む被覆材は公知の被覆材ではないが、金属物質の中に、Ｔａ元素が含まれてもよい。なお、本実施形態に係る被覆アーク溶接棒は、後述する本実施形態に係る被覆アーク溶接棒の製造方法によって得られる被覆アーク溶接棒である。
【００５２】
公知（既存）の被覆アーク溶接棒の被覆率は２０〜４０％のものが多い。本実施形態の被覆アーク溶接棒においても、２０〜４０％程度の被覆率としてよい。なお、被覆率は、下記式Ａで定義される。
被覆率＝（Ｗｅ−Ｗｗ）／Ｗｅ：式Ａ
式Ａにおいて、Ｗｅは溶接棒の総質量を示し、Ｗｗは心線の総質量を示す。
【００５３】
（３．被覆アーク溶接棒の製造方法）
次に、本実施形態に係る被覆アーク溶接棒の製造方法について、以下に説明する。
【００５４】
本実施形態に係る被覆アーク溶接棒の製造方法は、本実施形態に係るＮｉ基合金心線に、被覆材を塗布する工程と、Ｎｉ基合金心線及び被覆材を焼成する工程と、を備える。
【００５５】
上述されたように、被覆材の種類は特に限定されないように、製造方法についても、当業者が従来から行っている被覆材の製造方法の中から、被覆アーク溶接の技術分野における通常の知識に基づいて任意に選択すればよい。
【００５６】
一方、本実施形態に係る被覆アーク溶接棒の製造方法における焼成条件等の種々の製造条件を、当業者が従来から行っている条件のみに限定する必要はない。当業者であれば、新しい製造方法を採用する前に、その製造方法で被覆アーク溶接棒を試作し、性能評価試験を行い、特性や生産性などが良くない方法を採用せず、特性や生産性などが良好な方法を採用するという手続きを行う可能性が高い。このような手続きなどを行えば、従来にない方法を採用してもよい。例えば、被覆アーク溶接棒の製造方法において、焼成温度は１５０〜４５０℃程度で、焼成時間は０．１〜３時間程度である場合が多いが、この範囲に限定する必要はない。
【実施例】
【００５７】
表１−１〜表２−２に示す成分を有する被覆アーク溶接棒用のＮｉ基合金心線を製造し、これらに表３に示す成分を有する被覆材を塗布し、焼成することにより、被覆アーク溶接棒を製造した。焼成温度は４１０℃とし、焼成時間は２３分とした。心線寸法は直径４．０ｍｍ、長さ３５０ｍｍとして試験に用いた。これら被覆アーク溶接棒に対して、以下の評価を行った。表１−１〜表２−２において、本実施形態に係る心線の範囲外となる値には下線を付した。また、心線に添加されなかった成分の含有量はこれら表に記載せず、空白とした。表１−１〜表２−２に開示された心線の成分の残部は不純物であった。【００５８】
各試験は、表９に示す成分の９％Ｎｉ鋼を母材として適用した。溶接条件は、表６に示されるように、溶接電流１４０〜１６０Ａ、溶接電圧１０〜１５Ｖ、溶接速度５〜１０ｃｍ/ｍｉｎ、予熱なし、パス間温度１５０℃以下にて、下向姿勢とした。溶着金属性能の評価として、ＪＩＳ  Ｚ  ３１１１（２００５）に従い、引張試験および衝撃試験（表９に示す母材ＡＡ１を使用）を行った。引張強さ：７２０ＭＰａ以上、伸び：２５％以上、及び−１９６℃における吸収エネルギーｖＥ−１９６℃：５５Ｊ以上となる溶着金属を製造できた試料を、溶着金属性能に関して良好と判断した。【００５９】
耐割れ性の調査は、母材に９％Ｎｉ鋼（表９に示す母材ＡＡ２を使用）を適用し、図３に示す開先を形成し、前記と同じ溶接条件で５００ｍｍの多パス溶接を行い、最終ビード表面から約１ｍｍずつ３回研削して浸透探傷試験を行い、割れの有無を判定することにより実施した。割れが発見されなかった試料を、耐割れ性に関して良好と判断した。【００６０】
曲げ性能は、以下の手段により評価した。ＪＩＳ  Ｚ  ３１２２（２０１３）「突合せ溶接継手の曲げ試験方法」に準じて縦表曲げ試験片を溶接金属から採取し、裏面から試験片の厚さ（ｔ）を１０ｍｍに減肉加工し、これに曲げ半径Ｒが１．０×ｔｍｍの曲げ加工を行い、その後試験片における割れの有無を目視にて確認して、曲げ性能の評価を実施した。試験片に、目視で割れが確認されなかった例を、曲げ性に関して良好と判断した。【００６１】
耐欠陥性の調査では、図３に示す耐割れ性試験と同一の母材、開先条件及び溶接条件にて溶接を行い、溶接部のＸ線透過試験を実施し、ＪＩＳ  Ｚ  ３１０６（２００１）の等級分類にて判定し、１類と判定される溶接部を製造できた試料を耐欠陥性に関して良好と判断した。なお、溶着金属試験および耐ブローホール性の調査の溶接電流は１４０Ａで実施した。【００６２】
溶接作業性評価では、母材に９％Ｎｉ鋼（表９に示す母材ＡＡ１を使用）を用いて水平すみ肉溶接を行い、アーク安定性、スパッタ発生量、スラグ剥離性およびビード外観を調査した。溶接条件は、溶接電流１４０Ａ、溶接速度１０ｃｍ/ｍｉｎにて行った。アーク安定性に関し、アークの消弧時間を全アーク発生時間に対して１０％以下とした心線を合格と判定した。スパッタ発生量に関し、スパッタを発生させなかった心線、又はスパッタを発生させたが、母材に付着したスパッタがワイヤブラシ等で軽く擦ると除去できた心線を、合格と判定した。スラグ剥離性に関し、自然に剥離するスラグを形成した心線、又はワイヤブラシ若しくはタガネで溶接部を軽く叩いた場合に剥離するスラグを形成した心線を合格と判定した。ワイヤブラシで激しく磨いたり、タガネで激しく叩いたりしても剥離しないスラグを形成した心線は、スラグ剥離性に関し不合格と判定された。ビード外観に関し、ビードにブローホールなどの表面に現れる欠陥を生じさせた心線、ビード表面の凹凸の深さを余盛高さの１０％以上とした心線、又はビード止端部の止単角を９０度以上とした心線を、不合格と判定し、それ以外の心線を合格と判定した。
心線と被覆材との組み合わせ、及び被覆率を表４及び表５に示す。心線の試験結果を表７及び８に示す。表７及び表８において、上述の合否基準に満たない数値には下線を付した。【００６３】
【表１−１】
2019186686.tif 000003
【００６４】
【表１−２】
2019186686.tif 000004
【００６５】
【表２−１】
2019186686.tif 000005
【００６６】
【表２−２】
2019186686.tif 000006
【００６７】
【表３】
2019186686.tif 000007
【００６８】
【表４】
2019186686.tif 000008
【００６９】
【表５】
2019186686.tif 000009
【００７０】
【表６】
2019186686.tif 000010
【００７１】
【表７】
2019186686.tif 000011
【００７２】
【表８】
2019186686.tif 000012
【００７３】
【表９】
2019186686.tif 000013
【００７４】
化学組成及びＸ値が本発明の範囲内である心線Ａ１〜Ａ２４は、引張強さ、伸び、ｖＥ−１９６℃、耐割れ性、及び曲げ性の全てに優れた溶接金属を製造することができた。さらに、例Ａ１〜Ａ２４では、アーク安定性、スパッタ発生量、スラグ剥離性、耐欠陥性、及びビード外観の全てに優れ、溶接作業性が良好であった。
一方、化学組成及びＸ値のいずれかが本発明の範囲外である心線Ｂ１〜Ｂ７は、評価項目のうちいずれか１つ以上について合否基準を満たさなかった。
Ｂ１は、心線のＴａ含有量が不足した。そのため、Ｆ１１では、溶接金属の引張強さが不足した。
Ｂ２は、心線のＴａ含有量が過剰であった。そのため、Ｆ１２では、低温靭性が不足した。
Ｂ３は、心線のＲＥＭ含有量及びＸ値が過剰であった。そのため、Ｂ３では、溶接金属の低温靭性が不足し、さらにアーク安定性が悪く、スパッタ発生量が過剰であった。
Ｂ４及びＢ６は、心線のＸ値が不足した。そのため、Ｂ４及びＢ６では、溶接金属の引張強さが不足した。
Ｂ５及びＢ７は、心線のＸ値が過剰であった。そのため、Ｂ５及びＢ７では溶接金属の低温靭性が不足し、また、溶接金属の曲げ性が不良となる場合もあった。
【図１】
2019186686.tif 000014
【図２】
2019186686.tif 000015
【図３】
2019186686.tif 000016
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
被覆アーク溶接棒用のＮｉ基合金心線であって、
化学組成が、単位質量％で、
Ｃ：０．０１００〜０．０８００％、
Ｓｉ：０．０１０〜０．８００％、
Ｍｎ：０．０１０〜１．８００％、
Ｍｏ：１５．０〜２８．０％、
Ｗ：２．５〜８．０％、
Ｃｕ：０．１０〜１．２０％、
Ｔａ：０．００２〜０．１２０％、
Ｎｉ：６５．０〜８２．３％、
Ｍｇ：０〜０．６０％、
Ａｌ：０〜２．２０％、
Ｔｉ：０〜２．２０％、
Ｐ：０．０２５％以下、
Ｓ：０．０２５％以下、
Ｎ：０〜０．１５０％、
Ｏ：０〜０．０１２％、
Ｆｅ：０〜１２．０％、
Ｃｏ：０〜０．１５０％、
Ｃｒ：０〜０．１５０％、
Ｖ：０〜０．１５０％、
Ｎｂ：０〜０．１５０％、
Ｂ：０〜０．０１５％、
Ｂｉ：０〜０．０８０％、
Ｃａ：０〜０．０２５％、
ＲＥＭ：０〜０．０３０％、
Ｚｒ：０〜０．１５０％、及び
残部：不純物であり、
式１で定義されるＸ値が０．０１０〜０．１６０％である
ことを特徴とする被覆アーク溶接棒用のＮｉ基合金心線。
Ｘ＝［Ｔａ］＋１０×［ＲＥＭ］：式１
ここで、前記式１中に記載の記号は、これに係る物質の単位質量％での含有量である。
【請求項２】
前記Ｘ値が０．０２０〜０．１３０％である
ことを特徴とする請求項１に記載の被覆アーク溶接棒用のＮｉ基合金心線。
【請求項３】
請求項１又は２に記載のＮｉ基合金心線と、
前記Ｎｉ基合金心線の表面に設けられた被覆材と、
を備える被覆アーク溶接棒。
【請求項４】
請求項１又は２に記載のＮｉ基合金心線に、被覆材を塗布する工程と、
前記Ｎｉ基合金心線及び前記被覆材を焼成する工程と、
を備えることを特徴とする被覆アーク溶接棒の製造方法。
【手続補正２】
【補正対象書類名】明細書
【補正対象項目名】０００９
【補正方法】変更
【補正の内容】
【０００９】
本発明の要旨は以下の通りである。
（１）本発明の一態様に係る被覆アーク溶接棒用のＮｉ基合金心線は、化学組成が、質量％で、Ｃ：０．０１００〜０．０８００％、Ｓｉ：０．０１０〜０．８００％、Ｍｎ：０．０１０〜１．８００％、Ｍｏ：１５．０〜２８．０％、Ｗ：２．５〜８．０％、Ｃｕ：０．１０〜１．２０％、Ｔａ：０．００２〜０．１２０％、Ｎｉ：６５．０〜８２．３％、Ｍｇ：０〜０．６０％、Ａｌ：０〜２．２０％、Ｔｉ：０〜２．２０％、Ｐ：０．０２５％以下、Ｓ：０．０２５％以下、Ｎ：０〜０．１５０％、Ｏ：０〜０．０１２％、Ｆｅ：０〜１２．０％、Ｃｏ：０〜０．１５０％、Ｃｒ：０〜０．１５０％、Ｖ：０〜０．１５０％、Ｎｂ：０〜０．１５０％、Ｂ：０〜０．０１５％、Ｂｉ：０〜０．０８０％、Ｃａ：０〜０．０２５％、ＲＥＭ：０〜０．０３０％、Ｚｒ：０〜０．１５０％、及び残部：不純物であり、式１で定義されるＸ値が０．０１０〜０．１６０％である。
Ｘ＝［Ｔａ］＋１０×［ＲＥＭ］：式１
ここで、前記式１中に記載の記号は、これに係る物質の単位質量％での含有量である。
（２）上記（１）に記載の被覆アーク溶接棒用のＮｉ基合金心線は、前記Ｘ値が０．０２０〜０．１３０％であってもよい。
（３）本発明の別の態様に係る被覆アーク溶接棒は、上記（１）又は（２）に記載のＮｉ基合金心線と、前記Ｎｉ基合金心線の表面に設けられた被覆材と、を備える。
（４）本発明の別の態様に係る被覆アーク溶接棒の製造方法は、上記（１）又は（２）に記載のＮｉ基合金心線に、被覆材を塗布する工程と、前記Ｎｉ基合金心線及び前記被覆材を焼成する工程と、を備える。
【国際調査報告】
2019186686.tif 000017
2019186686.tif 000018